(57)【要約】【課題】魚等の釣り用疑似餌は、環境負荷（焼却時の有害ガス発生）を考慮しポリスチレン系エラストマー製に成ってきているが、何らかのトラブルで自然界に放置されるとそのままのこり環境に負荷をかけているのが現状であり、自然界に取り残されても環境に負荷をかけないよう分解性疑似餌が必要となり、これを提供する。【解決手段】（１）ポリスチレン系エラストマー３〜１９重量部に、炭素数２０〜４０の炭化水素を１３〜７３重量部と炭素数６〜１８の炭化水素９〜８４重量部からなる樹脂組成物を成形して得られる疑似餌、および（２）ポリスチレン系エラストマー３〜２５重量部に、炭素数２０〜４０の炭化水素を包含のナノカプセルを１０〜６３重量部と炭素数６〜１８の炭化水素を包含のナノカプセルを７〜７１重量部からなる樹脂組成物を成形して得られる疑似餌、および（１）記載の炭素数２０〜４０の炭化水素１３〜７３重量部と炭素数６〜１８の炭化水素９〜８４重量部を加圧と加熱とを利用して処理した後に、ポリスチレン系エラストマーに添加してなる樹脂組成物を成形して得られる疑似餌の製造方法。【特許請求の範囲】
【請求項１】
ポリスチレン系エラストマー３〜１９重量部と炭素数２０〜４０の炭化水素１３〜７３重量部および炭素数６〜１８の炭化水素９〜８４重量部からなる樹脂組成物を成形して得られることを特徴とする疑似餌。
【請求項２】
ポリスチレン系エラストマー３〜２５重量部と炭素数２０〜４０の炭化水素のナノカプセル１０〜６３重量部および炭素数６〜１８の炭化水素のナノカプセル７〜７１重量部からなる樹脂組成物を成形して得られることを特徴とする疑似餌。
【請求項３】
請求項１に記載の炭素数２０〜４０の炭化水素１３〜７３重量部と炭素数６〜１８の炭化水素９〜８４重量部を加圧と加熱とを併用して処理後、ポリスチレン系エラストマーに添加してなる樹脂組成物を成形して得られることを特徴とする疑似餌の製造方法。
【発明の詳細な説明】
【技術分野】
【０００１】  本発明は、釣り用および漁業用の疑似餌およびその製造方法に関するものである。
【背景技術】
【０００２】  従来、魚等の釣り用疑似餌としては、塩化ビニール系エラストマーを主体としたプラスチックワームが主流で、このプラスチックワームは弾力性および結着性に富み、魚に対する視認性がよく、疑似餌としての実績を数多く積んでいた。しかし、そうした中で使用中に針から脱落したり、水中で岩や木に引っかけて失う等、これらの疑似餌が数多く自然界に投棄されているのが現状である。その結果投棄された疑似餌はそのままの形で自然界に残り、鳥が誤飲して死するケースがある。また、ごみとなって半永久的に残ってしまう。更に、焼却するとダイオキシン等の有害物質が発生するという問題点がある。
【発明の開示】
【発明が解決しようとする課題】
【０００３】  本発明は、従来技術にみられる前記問題点を解決し、釣り用、漁業用の優れた疑似餌を提供することをその課題とする。
【課題を解決するための手段】
【０００４】  本発明者とうは、前記課題を解決すべく鋭意検討を重ねた結果、本発明を完成させるに至った。即ち、従来用いられていた塩化ビニール系エラストマーを主体とした疑似餌に代えて、特定の生分解性添加剤を添加した原料を用いることにより上記課題を解決することが可能となった。即ち、本発明は、
（１）ポリスチレン系エラストマー３〜１９重量部と炭素数２０〜４０の炭化水素１３〜７３重量部および炭素数６〜１８の炭化水素９〜８４重量部からなる樹脂組成物を成形して得られた疑似餌、および
（２）ポリスチレン系エラストマー３〜２５重量部と炭素数２０〜４０の炭化水素を包含のナノカプセル１０〜６３重量部および炭素数６〜１８の炭化水素包含のナノカプセル７〜７１重量部からなる樹脂組成物を成形して得られる疑似餌、および
（３）上記（１）記載の炭素数２０〜４０の炭化水素１３〜７３重量部と炭素数６〜１８の炭化水素９〜８４重量部を加圧と加熱とを利用して処理した後に、ポリスチレン系エラストマーに添加してなる樹脂組成物を成形して得られる疑似餌の製造方法に関する。
本発明の疑似餌は、水中及び土壌中において徐々に分解するため、そのままの形で半永久的に残ることはないので、魚類、鳥類が誤飲した場合でも死に至る危険が低減されることが期待される。また、本発明における疑似餌の構成成分には塩素系有機化合物を含まないので、焼却時にダイオキシン等の有害物質が発生することがない。【０００５】  本発明に用いる炭素数２０〜４０の炭化水素は、飽和炭化水素でも不飽和炭化水素もよく、また直鎖状炭化水素でも分岐の炭化水素でも環状炭化水素でもよい。また、炭素数６〜１８の炭化水素は、不飽和炭化水素で直鎖状炭化水素である。また、炭素数２０〜４０および炭素数６〜１８の炭化水素をおのおの複数種混合して用いてもよいし、おのおの１種類を単独で用いてもよい。好ましい炭素数２０〜４０の炭化水素の例としては、ダイアナ  プロセスオイルＰＷ−９０（出光興産（株）製）、炭素数６〜１８の炭化水素の例としては、１−ヘキセン、１−オクテン、１−デセン、１−ドデセン、１−テトラデセン、１−ヘキサデセン、１−オクタデセン等がある。【０００６】  本発明の疑似餌を成形するための樹脂組成物は、ポリスチレン系エラストマー３〜１９重量部と炭素数２０〜４０の炭化水素１３〜７３重量部および炭素数６〜１８の炭化水素９〜８４重量部からなる。炭素数６〜１８の炭化水素が９重量部より少ない場合、十分な分解性が得られない可能性があり、また、８４重量部を越えると成型品の圧縮永久歪みが悪化すると同時に、引っ張り強度、結着性を保持することが困難になるからである。【０００７】  本発明における疑似餌は、釣果の増大を図るため、ポリスチレン系エラストマー６〜１９重量部と炭素数２０〜４０の炭化水素２６〜７３重量部および炭素数６〜１８の炭化水素９〜６７重量部からなるようにすることが好ましい。更に、ポリエチレン系エラストマー１２〜１７重量部と炭素数２０〜４０の炭化水素５０〜６７重量部および炭素数６〜１８の炭化水素１６〜３８重量部からなるようにすることが最も好ましい。【０００８】  本発明における疑似餌の分解を効率よく行うために、炭素数２０〜４０の炭化水素  と炭素数６〜１８の炭化水素をリン脂質またはセラミドを膜物質としたナノカプセル内に包含させた、炭素数２０〜４０の炭化水素ナノカプセル３１〜８８重量部と炭素数６〜１８の炭化水素ナノカプセル１０〜８１重量部からなるようにするのが好ましい。更に、炭素数２０〜４０の炭化水素ナノカプセル６０〜８１重量部と炭素数６〜１８のナノカプセル１９〜４６重量部からなるようにすることが分解を円滑に行う上で最も好ましい。【０００９】  本発明における疑似餌を形成するための樹脂組成物の製造方法は、炭素数２０〜４０の炭化水素２６〜７３重量部と炭素数６〜１８の炭化水素９〜６７重量部を加圧と加熱とを併用して処理後、ポリスチレン系エラストマーに添加することが好ましい。更に、炭素数２０〜４０の炭化水素５０〜６７重量部と炭素数６〜１８の炭化水素１６〜３８重量部を加圧と加熱とを併用して処理後、ポリスチレン系エラストマーに添加することが最も好ましい。【００１０】  本発明の範囲を逸脱せず、本発明の目的を損なわない範囲において、ポリスチレン系エラストマー、プロ��スオイル、分解物質以外の物質、例えば顔料、無機充填剤、離型剤、帯電防止剤、紫外線吸収剤、難燃化剤、酸化防止剤等の慣用の添加剤を目的に応じて添加することが出来る。
【発明の効果】
【００１１】  本発明により、従来使用されてきた疑似餌と遜色ない釣果を保持し、かつ自然界で分解、崩壊する分解性疑似餌を得ることができ、自然環境への付加を低減させることが期待できる。
【実施例】
【００１２】  以下に実施例にて本発明を詳細に説明するが、本発明はこれに限定されるものでない。
実施例１
ダイアナプロセスオイルＰＷ−９０（出光興産（株）製、炭素数２０〜４０の炭化水素）５３重量部と炭素数１４の炭化水素３４重量部をクレイトンポリマーＧ１６５２（分子量８万、クレイトンポリマージャパン（株）製、ポリスチレン系エラストマー）１３重量部に、室温、常圧下で含浸させて分解性樹脂組成物を得た。次に、その分解性樹脂組成物を用いて射出成形機にて１８０℃で加熱可塑化により完全に溶解させた状態で金型に充填、冷却して分解性疑似餌を得た。その評価として、針持強度をレオメータで、魚の食いつきを試験用の淡水魚を用いて、上記の製造方法で得られた本発明品と分解剤未添加のポリスチレン系エラストマー製疑似餌（比較例１）と塩化ビニ−ル製疑似餌（比較例２）を従来品として比較した。
また、分解性はこれら疑似餌の切片を６０℃に保たれたコンポスト中に入れ半年後に本発明品と従来品とを比較して評価した。それから、酸化分解の加速強制試験として、超臨界二酸化炭素中（圧力１５ＭＰａ、温度１００℃）で、１５分間暴露する分解試験により本発明品と従来品を比較評価した。結果を表１に示す。【００１３】実施例２
実施例１において、クレイトンポリマーＧ１６５２（分子量８万）をクレイトンポリマー１６５１（分子量２８万）に代えた以外は、実施例１と同じにして得た分解性疑似餌を実施例１の方法で評価した。結果を表１に示す。【００１４】実施例３
実施例１において、炭素数１４の炭化水素を炭素数６の炭化水素に代えた以外は、実施例１と同じくして得た分解性疑似餌を実施例１の方法で評価した。結果を表１に示す。【００１５】実施例４
実施例１において、炭素数１４の炭化水素を炭素数１８の炭化水素に代えた以外は、実施例１と同じくして得た分解性疑似餌を実施例１の方法で評価した。結果を表１に示す。【００１６】実施例５
ダイアナプロセスオイルＰＷ−９０（出光興産（株）製、炭素数２０〜４０の炭化水素）１２．１８重量部及び炭素数１４の炭化水素７．８２重量部、コートソームＭＣ−６０６０（日油（株）製、リン脂質）４重量部及びイオン交換水７６重量部を６０℃に保たれた高圧ステンレス容器に仕込んで密閉し、圧力が２０ＭＰａになるように二酸化炭素を注入して超臨界状態とし、温度と圧力を保ちながら１５分間撹拌混合後、二酸化炭素を排出して大気圧に戻し、炭化水素包含ナノカプセルを得た。次に、クレイトンポリマーＧ１６５２（分子量８万、クレイトンポリマージャパン（株）製、ポリスチレン系エラストマー）１００重量部に対して炭化水素含有ナノカプセル６６９重量部を噴霧しながらミキサーで攪拌処理した。これを真空で乾燥させて水分を取り除き、軸内径３０ｍｍの２軸押出機で混練りし、分解性樹脂組成物を得た。
得られた分解性樹脂組成物を用いて、実施例１と同じにして得た分解性疑似餌を実施例１の方法で評価した。結果を表１に示す。【００１７】実施例６
実施例５において、コートソームＭＣ−６０６０（日油（株）製、リン脂質）４重量部をＮ−ヘキサノイルスフィンゴシン（Ｃａｙｍａｎ  Ｃｈｅｍｉｃａｌ  Ｃａｍｐａｎｙ製、セラミド）２重量部とｎ−ドデシルベンゼンスルホン酸ナトリウム（和光純薬工業（株）製、界面活性剤）２重量部に代えた以外は、実施例１と同じくして得た分解性疑似餌を実施例１の方法で評価した。結果を表１に示す。【００１８】実施例７
実施例１において、ダイアナプロセスオイルＰＷ−９０と炭素数１４の炭化水素を６０℃に保たれた高圧ステンレス容器に仕込んで密閉し、圧力が２０ＭＰａになるように二酸化炭素を注入して超臨界状態とし、温度と圧力を保ちながら１５分間撹拌混合後、二酸化炭素を排出して大気圧に戻して超臨界処理を行った以外は、実施例１と同じくして得た分解性疑似餌を実施例１の方法で評価した。結果を表１に示す。【００１９】
【表１】
2009178154.tif 000002